СПОСОБ ИЗГОТОВЛЕНИЯ БРОНЕПАНЕЛИ ИЗ ПОЛИМЕРНЫХ КОМПОЗИТОВ И БРОНЕПАНЕЛЬ ИЗ ПОЛИМЕРНЫХ КОМПОЗИТОВ

1. Способ изготовления бронепанели из полимерных композитов, при котором прессуют пакет из слоев арамидного материала, пропитанного синтетическим связующим с образованием матрицы, отличающийся тем, что каждый слой арамидного материала формируют из параллельных волокон с изменением их направления по слоям, а каждое волокно дополнительно закрепляют в матрице химической связью материала волокон, содержащего в арамидной группировке NH-группы и связующего, содержащего NCO-группы за счет приготовления его на основе форполимера уретанового СКУ ПФЛ-100, и повышают тем самым эластичность матрицы.
2
2. Способ, по п.1, отличающийся тем, что для формирования слоя арамидного материала берут отрезки однонаправленного жгута-ровинга, равномерно распределяя последние по всей площади прессования с обеспечением поверхностной плотности для каждого слоя, замеренной до пропитки, 0,5-1,2 кг/м.
3. Способ, по п.1, отличающийся тем, что эластичность матрицы обеспечивают использованием связующего с предельным относительным удлинением при разрыве 200-320% за счет применения композиции следующего состава:
форполимер уретановый СКУ-ПФЛ-100 - 100 мас.ч.
эпоксидная смола ЭД-20 - 10 мас.ч.;
отвердитель диамет-Х - 14 мас.ч.;
ацетон - 8 мас.ч.
4. Бронепанель из полимерных композитов, содержащая синтетическую матрицу, армированную слоями арамидного материала, отличающаяся тем, что каждый слой арамидного материала сформирован из параллельных волокон с изменением их направления по слоям, а каждое волокно снабжено оболочкой из продукта химической связи материала волокон, содержащего в арамидной группировке NH-группы и материала матрицы, содержащего NCO-группы, за счет наличия в его составе форполимера уретанового СКУ ПФЛ-100.
6. Бронепанель, по п.4, отличающаяся тем, что каждый слой арамидного материала выполнен из отрезков однонаправленного жгута-ровинга, равномерно распределенных по всей площади бронепанели.
7. Бронепанель, по п.4, отличающаяся тем, что эластичность матрицы обеспечена применением материала с предельным относительным удлинением при разрыве 200-320%.